정극 활물질 인 LiNi 0 . 6 Co 0 . 2 Mn 0 . 2 O 2 : 88 질 량부 , 도전 조제 인 인조 흑연 : 1 질 량부 , 케 첸 블랙 : 1 질 량부 , 및 바인더 인 PVDF : 10 질 량부 를 , NMP 를 용제 로 하 여 균일 해 지 도록 혼합 하 고 , 정극 합제 함유 페이스트 를 조제 하 였 다 . 상기 정극 합제 함유 페이스트 를 , 알루미늄박 ( 두께 15 ㎛) 의 양면 에 두께 를 조절 하 여 간 헐 도포 하 고 , 건조 한 후 , 캘린더 처리 를 행하 고 , 전체 두께 가 183 ㎛ 가 되 도록 정극 합제 층 의 두께 를 조정 하 여 정극 을 제조 하 였 다 .